(57)【要約】【課題】多湿の雰囲気においてもカールしにくく、かつ、紙の裏面からの光線の影響を受けにくいプリンター用紙を提供すること。【解決手段】紙基材（１１）の片面に蒸着アンカー層（１２）、金属蒸着層（１３）、オーバーコート層（１４）がこの順序で設けられ、反対面にコーティング層（１５）が設けられている。紙基材（１１）は坪量５０〜１６０ｇ／ｍ２  の上質紙又は中質紙が、蒸着アンカー層（１２）はメラミン樹脂、アルキッド樹脂、ポリフェノール樹脂、アクリル樹脂のいずれか、又はこれら２種類以上の混合でなる層が、金属蒸着層（１３）はアルミニウムの蒸着でなる層が、また、オーバーコート層（１４）はアクリル樹脂又はポリエステル樹脂でなる層が好ましい。【選択図】図１
2004225213.tif 000002
【特許請求の範囲】
【請求項１】
紙基材である上質紙又は中質紙の片面に蒸着アンカー層、金属蒸着層、オーバーコート層がこの順序で設けられ、反対面にコーティング層が設けられていることを特徴とする、プリンター用紙。
【請求項２】
前記上質紙又は中質紙の坪量が５０〜１６０ｇ／ｍ２  であることを特徴とする、請求項１記載のプリンター用紙。
【請求項３】
前記蒸着アンカー層が、メラミン樹脂、アルキッド樹脂、ポリフェノール樹脂、アクリル樹脂のいずれか、又はこれら樹脂の２種類以上の混合でなることを特徴とする、請求項１又は２記載のプリンター用紙。
【請求項４】
前記金属蒸着層が、アルミニウムの蒸着でなることを特徴とする、請求項１〜３のいずれか１項に記載のプリンター用紙。
【請求項５】
前記オーバーコート層が、アクリル樹脂又はポリエステル樹脂でなることを特徴とする、請求項１〜４のいずれか１項に記載のプリンター用紙。
【発明の詳細な説明】
【０００１】
【発明の属する技術分野】
本発明は写真用のプリンター用紙に関するものである。
【０００２】
【従来の技術】
従来、写真用のプリンター用紙としては上質紙又は中質紙の片面に印字用のコーティング層が塗布されたものが流通している。
【０００３】
しかしながら、上記のプリンター用紙は吸湿によりカールし易い、紙の裏面からの光に影響を受けやすいといった問題がある。
【０００４】
【発明が解決しようとする課題】
本発明は、プリンター用紙に関する以上のような問題点を解決するためになされたもので、多湿の雰囲気においてもカールしにくく、かつ、紙の裏面からの光線の影響を受けにくいプリンター用紙を提供することを課題とする。
【０００５】
【課題を解決するための手段】
本発明の請求項１の発明は、紙基材である上質紙又は中質紙の片面に蒸着アンカー層、金属蒸着層、オーバーコート層がこの順序で設けられ、反対面にコーティング層が設けられていることを特徴とする、プリンター用紙である。
【０００６】
このように請求項１に記載の発明によれば、プリンター用紙は紙基材である上質紙又は中質紙の片面に蒸着アンカー層、金属蒸着層、オーバーコート層がこの順序で設けられ、反対面にコーティング層が設けられた構成からなるので、特に上質紙又は中質紙の片面に上記各層を設けることにより、金属蒸着層に平滑性を付与し反射性等のデザイン性を向上させ、また、蒸着アンカー層で金属蒸着層の密着性を付与し、金属蒸着層で防湿性を付与し、オーバーコート層で金属蒸着層を保護すると共に、防湿性を向上させ、カールしにくく、遮光性に優れたプリンター用紙を提供することができる。
【０００７】
また、請求項２の発明は、請求項１の発明において、前記上質紙又は中質紙の坪量が５０〜１６０ｇ／ｍ２  であることを特徴とする、プリンター用紙である。
【０００８】
このように請求項２に記載の発明によれば、上質紙又は中質紙の坪量を５０〜１６０ｇ／ｍ２  としたので、コーティング及び蒸着の加工適性に優れ、かつ、市販のプリンターへの機械的適性を合わせ持つことができる。
【０００９】
また、請求項３の発明は、請求項１又は２の発明において、前記蒸着アンカー層が、メラミン樹脂、アルキッド樹脂、ポリフェノール樹脂、アクリル樹脂のいずれか、又はこれら樹脂の２種類以上の混合でなることを特徴とする、プリンター用紙である。
【００１０】
このように請求項３に記載の発明によれば、蒸着アンカー層をメラミン樹脂、アルキッド樹脂、ポリフェノール樹脂、アクリル樹脂のいずれか、又はこれら樹脂の２種類以上の混合でなるものとすることによって、紙基材のコート面へのぬれを良くし、このコート面の凹凸、ピンホール等の目止めを行い、この上の施す金属蒸着層が紙基材にもぐり込まないように平滑性を向上させたプリンター用紙とすることができる。
【００１１】
また、請求項４の発明は、請求項１〜３のいずれか１項記載の発明において、前記金属蒸着層が、アルミニウムの蒸着でなることを特徴とする、プリンター用紙である。
【００１２】
このように請求項４に記載の発明によれば、金属蒸着層をアルミニウムの蒸着でなるものとすることによって、金属光沢を有し、かつ防湿性に優れたプリンター用紙を提供することができる。
【００１３】
また、請求項５の発明は、請求項１〜４のいずれか１項記載の発明において、前記オーバーコート層が、アクリル樹脂又はポリエステル樹脂でなることを特徴とする、プリンター用紙である。
【００１４】
このように請求項５に記載の発明によれば、オーバーコート層をアクリル樹脂又はポリエステル樹脂でなる層とすることによって、蒸着薄膜層をこすれ、傷等から保護するプリンター用紙を提供することができる。
【００１５】
【発明の実施の形態】
本発明のプリンター用紙を一実施形態に基づいて以下に詳細に説明する。
本発明のプリンター用紙（１０）は、例えば図１に示すように、上質紙又は中質紙からなる紙基材（１１）の片面に蒸着アンカー層（１２）、金属蒸着層（１３）、オーバーコート層（１４）がこの順序で設けられ、反対面にコーティング層（１５）が設けられている構成からなる。
【００１６】
紙基材（１１）としては、坪量が５０〜１６０ｇ／ｍ２  の上質紙又は中質紙が好ましく使用できる。
【００１７】
紙基材（１１）の上に塗布する蒸着アンカー層（１２）としては、メラミン樹脂、アルキッド樹脂、ポリフェノール樹脂、アクリル樹脂のいずれか、又はこれら樹脂の２種類以上の混合からなるが好ましい。
これらの樹脂は熱硬化性合成樹脂であり、キシレン、トルエンを主成分とする溶剤に溶解させて塗布液とし、グラビアコート方式あるいはロールコート方式等の一般的に公知の塗布方式によって紙基材（１１）の片面に塗布する。
【００１８】
紙基材（１１）の片面に蒸着アンカー層（１２）を設けることにより、紙基材へのぬれを良くし、塗布面の凹凸、ピンホール等の目止めを行い、蒸着アンカー層の上に施す後記する金属蒸着層（１３）の紙基材（１１）への浸透を防止する。
【００１９】
蒸着アンカー層（１２）の上に設けられる金属蒸着層（１３）は、価格面から有利なアルミニウムの蒸着でなるものが好ましく、例えば、巻き取り式の真空蒸着機を用い、ロール状の蒸着アンカー層（１２）を施した紙基材の蒸着アンカー層面に１４００°Ｃ程度に加熱された蒸発源中のアルミニウムを真空度１０−２Ｐａ程度に保持されたドラム中で２０〜１００ｎｍ程度の厚さで得られるものである。
【００２０】
金属蒸着層（１３）は、紙基材（１１）の片面に蒸着アンカー層（１２）を介して設けられているので、膜面が平滑でピンホール等がなく、水蒸気の透過度が少なく防湿性があり、かつ、金属光沢を有しているので、金属蒸着層を表面とするとデザイン効果も付与される。
【００２１】
金属蒸着層（１３）の上に設けられるオーバーコート層（１４）は、アクリル樹脂又はポリエステル樹脂でなるものが好ましく使用でき、これらの樹脂を、例えば、トルエン、酢酸ブチル等の溶剤に溶解して塗布液とし、あるいは水性の塗布液とし、グラビアコート方式あるいはロールコート方式等の一般的に公知の塗布方式によりオーバーコート層（１４）とするもので、金属蒸着層（１３）を擦れや傷等から保護し防湿性を高める役割を担う。
【００２２】
紙基材（１１）の反対面に設けられるコーティング層（１５）は、印字をするための層で、アクリル樹脂、ポリビニルアルコール樹脂といった樹脂をグラビアコート方式、ロールコート方式、コンマコート方式等の一般的に公知の塗布方式により紙基材（１１）の反対面に形成させる。
【００２３】
【発明の効果】
上記のように、本発明のプリンター用紙は、金属蒸着層を設けることで紙の裏面からの光線を遮断することができ、表面の印字効果を裏面からの光線により影響を受けなくすることができる。
また、蒸着アンカー層と金属蒸着層を設けたことにより防湿性、耐水性が向上して多湿の雰囲気にあってもカールしにくくなる。
【図面の簡単な説明】
【図１】本発明のプリンター用紙の層構成の一実施例を示す、断面説明図である。
【符号の説明】
１０‥‥プリンター用紙
１１‥‥紙基材
１２‥‥蒸着アンカー層
１３‥‥金属蒸着層
１４‥‥オーバーコート層
１５‥‥コーティング層
【図１】
2004225213.tif 000003